(57)【要約】  本発明は、機能化されたグラフェンの製造方法に関し、本発明による機能化されたグラフェンの製造方法は、簡単な方法でグラフェンの機能化が可能であり、グラフェンと二重結合を含む塩以外には特に他の物質を使用せず、グラフェン固有の特性を発現しながらもグラフェンの機能化が可能である。
2019520453.tif 000002
【特許請求の範囲】
【請求項１】
１）グラフェンと、二重結合を含む塩とを混合して混合物を製造する段階；および
２）前記混合物を１２０〜４００℃で熱処理する段階を含む、機能化されたグラフェンの製造方法。
【請求項２】
前記二重結合を含む塩は、下記化学式１または２で表される化合物である、請求項１に記載の製造方法：
【化１】
2019520453.tif 000005
前記化学式１において、
Ｒ１は、単結合；置換もしくは非置換の炭素数１〜６０のアルキレン；または置換もしくは非置換の炭素数６〜６０のアリーレンであり、
Ｘ１は、ＣＯ、またはＳＯ２であり、
Ｍ１は、アルカリ金属であり、
【化２】
2019520453.tif 000006
前記化学式２において、
Ｒ２は、置換もしくは非置換の炭素数２〜６０のアルケニレンであり、
Ｘ２は、ＣＯ、またはＳＯ２であり、
Ｍ２は、アルカリ金属である。
【請求項３】
前記Ｒ１は、単結合；またはフェニレンである、請求項２に記載の製造方法。
【請求項４】
前記Ｒ２は、エテニレン（−ＣＨ＝ＣＨ−）である、請求項２に記載の製造方法。
【請求項５】
前記二重結合を含む塩は、４−スチレンスルホン酸ナトリウム塩、アクリル酸ナトリウム、マレイン酸ナトリウム塩、またはビニルスルホン酸ナトリウム塩である、請求項１に記載の製造方法。
【請求項６】
前記二重結合を含む塩を、前記グラフェン１重量部に対して、０．２〜５．０重量部で混合する、請求項１に記載の製造方法。
【請求項７】
前記段階２の熱処理は、１５０〜３００℃の温度で行う、請求項１に記載の製造方法。
【請求項８】
前記段階２の熱処理は、１０分〜２４時間行う、請求項１に記載の製造方法。
【発明の詳細な説明】
【技術分野】
【０００１】
関連出願との相互参照
本出願は、２０１６年１２月１４日付の韓国特許出願第１０−２０１６−０１７０６８０号に基づく優先権の利益を主張し、当該韓国特許出願の文献に開示されたすべての内容は本明細書の一部として含まれる。
【０００２】
本発明は、機能化されたグラフェンの製造方法に関する。
【背景技術】
【０００３】
グラフェンは、炭素原子が２次元上でｓｐ２結合による六角形状に連結された配列をなしかつ炭素原子層に対応する厚さを有する半金属性物質である。最近、１層の炭素原子層を有するグラフェンシートの特性を評価した結果、電子の移動度が約５０，０００ｃｍ２／Ｖｓ以上と非常に優れた電気伝導度を示しうることが報告された。
【０００４】
また、グラフェンは、構造的、化学的安定性および優れた熱伝導度の特徴を有する。それだけでなく、相対的に軽い元素の炭素のみからなって１次元あるいは２次元のナノパターンを加工することが容易である。このような電気的、構造的、化学的、経済的特性によって、グラフェンは今後シリコンベースの半導体技術および透明電極を代替できると予測され、特に優れた機械的物性でフレキシブル電子素子分野に応用可能であると期待される。
【０００５】
一方、グラフェンは疎水性（ｈｙｄｒｏｐｈｏｂｉｃ）の特性によって再凝集する傾向があり、したがって、ＮＭＰとＤＭＦのような表面エネルギー（ｓｕｒｆａｃｅ  ｅｎｅｒｇｙ）が類似の溶媒を除けば大部分の有機溶媒に分散しにくい。
【０００６】
これを解決するために、両親媒性（ａｍｐｈｉｐａｔｈｉｃ）の分散剤を用いて、分散剤の疎水性部分はグラフェン表面に吸着し、親水性部分は隣接したグラフェンとの凝集を抑制して溶媒における分散性を改善することができる。前記方法は、グラフェン自体の化学的変化がないため、グラフェン固有の特性を維持できるものの、物理的結合であるため、長時間分散性を維持しにくいという欠点がある。
【０００７】
他の方法として、グラフェン表面に機能化のための化合物を化学的に結合させる方法がある。前記方法は、化学的結合であるため、長時間分散性を維持できるものの、グラフェンのｓｐ２結合の一部がｓｐ３結合に変化してグラフェン固有の特性を減少させるという欠点があり、特に熱伝導度および電気伝導度を減少させる。さらに、前記方法は、グラフェンの反応性が低いことから、グラフェン表面の機能化のために複雑な方法が必要になる問題がある。
【０００８】
そこで、本発明者らは、グラフェンの機能化のための方法を鋭意研究した結果、後述のように、グラフェンと二重結合を含む塩を特定温度で熱処理する簡単な方法でグラフェンの機能化が可能である点を確認して、本発明を完成した。
【発明の概要】
【発明が解決しようとする課題】
【０００９】
本発明は、簡単な方法でグラフェンの機能化が可能な、機能化されたグラフェンの製造方法を提供する。
【００１０】
また、本発明は、前記のような製造方法で製造された、機能化されたグラフェンを提供する。
【課題を解決するための手段】
【００１１】
上記の課題を解決するために、本発明は、下記の段階を含む、機能化されたグラフェンの製造方法を提供する：
１）グラフェンと、二重結合を含む塩とを混合して混合物を製造する段階；および
２）前記混合物を１２０〜４００℃で熱処理する段階。
【００１２】
本発明の機能化されたグラフェンの製造方法は、二重結合を含む塩を熱処理して二重結合が切れて活性化されると、隣接したグラフェンと反応してグラフェン表面に二重結合を含む塩が機能化できることに着目したものである。そのメカニズムを図１に図式的に示した。
【００１３】
これによって、グラフェンと、二重結合を含む塩とが、その他の物質、例えば、反応開始剤がなくても直接的に反応して、従来のグラフェンの機能化方法より簡単な方法でグラフェンの機能化が可能である。また、グラフェンに二重結合を含む塩が機能化されることによって、グラフェンに親水性特性が与えられてグラフェンの水分散性が向上できる。
【００１４】
したがって、従来知られたグラフェンの機能化方法とは異なり、簡単でありながらもグラフェン固有の特性を阻害することなく、グラフェンの機能化が可能である効果がある。
【００１５】
以下、各段階ごとに本発明を詳しく説明する。
【００１６】
グラフェンと、二重結合を含む塩とを混合して混合物を製造する段階（段階１）
前記段階１は、グラフェンの機能化を準備する段階であって、グラフェンと、二重結合を含む塩とを混合して混合物を製造する段階である。
【００１７】
前記二重結合を含む塩は、後述する段階２の熱処理によって、ラジカルが活性化されてグラフェンと反応してグラフェンの機能化を可能にする物質である。また、前記二重結合を含む塩は、グラフェンに機能化されてグラフェンに親水性の特性を与えることができ、これによって、機能化されたグラフェンの水分散性を改善することができる。
【００１８】
好ましくは、前記二重結合を含む塩として、下記化学式１または２で表される化合物を使用することができる：
【００１９】
【化１】
2019520453.tif 000003
【００２０】
前記化学式１において、
Ｒ１は、単結合；置換もしくは非置換の炭素数１〜６０のアルキレン；または置換もしくは非置換の炭素数６〜６０のアリーレンであり、
Ｘ１は、ＣＯ、またはＳＯ２であり、
Ｍ１は、アルカリ金属であり、
【００２１】
【化２】
2019520453.tif 000004
【００２２】
前記化学式２において、
Ｒ２は、置換もしくは非置換の炭素数２〜６０のアルケニレンであり、
Ｘ２は、ＣＯ、またはＳＯ２であり、
Ｍ２は、アルカリ金属である。
【００２３】
前記化学式１で表される化合物は、末端にビニル基を含んでおり、後述する段階２の熱処理によって、前記ビニル基のラジカルが活性化されてグラフェンと反応してグラフェンの機能化を可能にする物質である。
【００２４】
好ましくは、前記Ｒ１は、単結合；またはフェニレンである。
【００２５】
好ましくは、前記Ｍ１は、Ｎａ、またはＫである。
【００２６】
前記化学式１で表される化合物の代表例としては、４−スチレンスルホン酸ナトリウム塩（４−ｓｔｙｒｅｎｅｓｕｌｆｏｎｉｃ  ａｃｉｄ  ｓｏｄｉｕｍ  ｓａｌｔ）、アクリル酸ナトリウム（ｓｏｄｉｕｍ  ａｃｒｙｌａｔｅ）、またはビニルスルホン酸ナトリウム塩（ｖｉｎｙｌｓｕｌｆｏｎｉｃ  ａｃｉｄ  ｓｏｄｉｕｍ  ｓａｌｔ）が挙げられる。
【００２７】
また、前記化学式２で表される化合物は、Ｒ２に二重結合を含んでおり、後述する段階２の熱処理によって、前記二重結合のラジカルが活性化されてグラフェンと反応してグラフェンの機能化を可能にする物質である。
【００２８】
好ましくは、前記Ｒ２は、エテニレン（−ＣＨ＝ＣＨ−）である。
【００２９】
好ましくは、前記Ｍ１は、Ｎａ、またはＫである。
【００３０】
前記化学式２で表される化合物の代表例としては、マレイン酸ナトリウム塩（ｍａｌｅｉｃ  ａｃｉｄ  ｓｏｄｉｕｍ  ｓａｌｔ）が挙げられる。
【００３１】
好ましくは、前記二重結合を含む塩を、前記グラフェン１重量部に対して、０．２〜５．０重量部で混合し、より好ましくは０．５〜４．０重量部で混合する。前記グラフェン１重量部に対して、前記二重結合を含む塩を０．２重量比未満で用いる場合、グラフェンの機能化程度がわずかであり、５．０重量部超過では、実質的にグラフェンの機能化程度が増加しない。
【００３２】
一方、グラフェンと、二重結合を含む塩との均一な混合のために、溶媒を使用することができる。前記溶媒は、後述する段階２の熱処理によってすべて除去されなければならないので、好ましくは、水を使用する。また、前記溶媒を用いてグラフェンと、二重結合を含む塩とを混合した後に、後述する段階２を行う前に溶媒を除去する段階を追加的に含んでもよい。
【００３３】
前記混合物を熱処理する段階（段階２）
前記段階２は、上述した段階１で製造した混合物を熱処理してグラフェンを機能化する段階である。
【００３４】
前記熱処理は、二重結合を含む塩の二重結合が活性化されてグラフェンと直接的に反応できるように、１２０〜４００℃の温度範囲で熱処理することが好ましい。より好ましくは、１５０〜３００℃の温度範囲で熱処理する。
【００３５】
また、前記熱処理は、二重結合を含む塩の二重結合が活性化されてグラフェンと直接的に反応できるように、１０分〜２４時間熱処理することが好ましい。より好ましくは、１０分〜１２時間熱処理する。
【００３６】
さらに、本発明では、二重結合を含む塩の二重結合が活性化されてグラフェンと直接的に反応するので、別途の反応開始剤の使用が不必要である。つまり、前記段階１で製造した混合物は、グラフェンと、二重結合を含む塩とからのみ構成されており、その他の物質を含まない。
【００３７】
一方、前記段階２の後には、機能化されたグラフェンを分離する段階を含むことができる。前記分離は、機能化されたグラフェンを除いた残りの物質を除去するために、洗浄またはろ過する段階を含むことができる。
【００３８】
機能化されたグラフェン
本発明により製造される機能化されたグラフェンは、グラフェンの表面に前記二重結合を含む塩が化学的に結合しており、これによって、前記機能化されたグラフェンは親水性が増加する。つまり、グラフェンに親水性特性が与えられて極性溶媒における分散性が高まるという利点がある。
【００３９】
また、本発明による機能化されたグラフェンは、製造過程でグラフェンと二重結合を含む塩以外には特に他の物質を使用しないことから、グラフェンの特性を阻害する恐れがある物質が実質的に含まれない。したがって、グラフェン固有の特性を発現しながらも親水性特性が与えられる効果がある。
【００４０】
さらに、従来のグラフェンの機能化方法とは異なり、本発明は、簡単な方法でグラフェンの機能化が可能で、グラフェンの特性をより容易に改善することができる。
【発明の効果】
【００４１】
上述のように、本発明による機能化されたグラフェンの製造方法は、簡単な方法でグラフェンの機能化が可能であり、グラフェンと二重結合を含む塩以外には特に他の物質を使用せず、グラフェン固有の特性を発現しながらもグラフェンの機能化が可能である。
【図面の簡単な説明】
【００４２】
【図１】本発明の原理を図式的に示すものである。
【図２】本発明の一実施例で使用した４−スチレンスルホン酸ナトリウム塩のＴＧＡおよびＤＳＣデータを示すものである。
【図３】本発明の一実施例の機能化されたグラフェンの分散性を示すものである。
【図４】本発明の一実施例の機能化されたグラフェンの分散安定性を示すものである。
【図５Ａ】本発明の一実施例の機能化されたグラフェンのＮＭＲデータを示すものであって、熱処理時間が１０分の場合を示す。
【図５Ｂ】本発明の一実施例の機能化されたグラフェンのＮＭＲデータを示すものであって、熱処理時間が２時間の場合を示す。
【図６Ａ】本発明の一実施例による機能化されたグラフェンのＴＯＦ−ＳＩＭＳ分析結果を示すものである。
【図６Ｂ】本発明の一実施例による機能化されたグラフェンのＴＯＦ−ＳＩＭＳ分析結果を示すものである。
【図７】本発明の一実施例で使用したアクリル酸ナトリウムのＴＧＡおよびＤＳＣデータを示すものである。
【図８】本発明の一実施例の機能化されたグラフェンの分散性を示すものである。
【図９】本発明の一実施例の機能化されたグラフェンの分散性を示すものである。
【図１０】本発明の一実施例の機能化されたグラフェンの多様な溶媒に対する分散性を示すものである。
【発明を実施するための形態】
【００４３】
以下、発明の理解のために好ましい実施例が提示される。しかし、下記の実施例は本発明を例示するものに過ぎず、本発明をこれらに限定するものではない。
【００４４】
実施例１：４−スチレンスルホン酸ナトリウム塩を用いたグラフェンの機能化
１）４−スチレンスルホン酸ナトリウム塩のＴＧＡおよびＤＳＣ分析
４−スチレンスルホン酸ナトリウム塩（４−ｓｔｙｒｅｎｅｓｕｌｆｏｎｉｃ  ａｃｉｄ  ｓｏｄｉｕｍ  ｓａｌｔ；以下、「ＳＳ」という）の熱処理温度を決定するために、ＳＳを窒素雰囲気下で常温から９００℃まで温度を上げた時のＴＧＡおよびＤＳＣデータを測定して、図２に示した。
【００４５】
図２に示されるように、約３００℃で発熱反応が起こることが確認された。したがって、以下、グラフェンとの熱処理温度を３００℃にした。
【００４６】
２）機能化されたグラフェンの製造方法
グラフェン０．５ｇおよびＳＳ１．０ｇを水２０ｍＬとともに混合した。前記混合物を乾燥させて水を除去した後、ｔｕｂｅ  ｆｕｒｎａｃｅで３００℃で１０分間熱処理した。生成物を水で洗浄した後、ろ過して機能化されたグラフェンを製造した。
【００４７】
３）分散性評価
比較のために、１）グラフェン０．５ｇおよびＳＳ１．０ｇを混合した組成物、２）３００℃で１０分間熱処理したＳＳ１．０ｇをグラフェン０．５ｇと混合した組成物、３）グラフェン０．５ｇおよびＰＳＳ（ｐｏｌｙｓｔｙｒｅｎｅｓｕｌｆｏｎａｔｅ；Ｍｗ：７５，０００）１．０ｇを混合した組成物を製造した。
【００４８】
先に製造した機能化されたグラフェン、および前記組成物を２ｍｇ／ｍｌの濃度で水に添加して再分散させ、その結果を図３に示した。
【００４９】
図３に示されるように、実施例１で製造した機能化されたグラフェンは水分散性に優れており、残りはすべて沈殿が発生した。
【００５０】
４）分散性評価
先に製造した機能化されたグラフェンをそれぞれ２ｍｇ／ｍｌ、４ｍｇ／ｍｌ、６ｍｇ／ｍｌ、および８ｍｇ／ｍｌで水に添加した後、時間の経過に伴う沈殿の有無を確認し、その結果を図４に示した。
【００５１】
図４に示されるように、肉眼で濃度ごとの分散性は類似し、３日後から一部沈殿が確認されたが、２週経過後も分散性がかなり維持された。
【００５２】
５）熱処理時間に応じた二重結合のラジカル活性度評価
前記「２）機能化されたグラフェンの製造方法」において、ｔｕｂｅ  ｆｕｒｎａｃｅで３００℃で２時間熱処理することを除けば、同様の方法で機能化されたグラフェンを製造した。
【００５３】
それぞれ製造した機能化されたグラフェンのＮＭＲ（ＤＭＳＯ−ｄ６、Ｂｒｕｋｅｒ  ７００ＭＨｚ  ＮＭＲ）を測定して、その結果を図５に示した。
【００５４】
図５に示されるように、熱処理時間の増加に伴って、単量体におけるポリマー（またはオリゴマー）に変換される比率が高くなることを確認することができた。これは、熱処理時間を増加させると、ＳＳに存在する二重結合のラジカル活性度がさらに増加することに起因する。
【００５５】
６）グラフェンおよびＳＳの結合程度の評価
前記製造した機能化されたグラフェンにおいてＳＳがグラフェンに結合した程度を評価した。具体的には、＃１（グラフェン単独）、＃２（前記「２）機能化されたグラフェンの製造方法」で製造した機能化されたグラフェン）、＃３（ＳＳ単独）、＃４（ＳＳ単独を＃２と同一の温度および時間で熱処理）、＃５（ＧＮＰとＳＳの混合物（熱処理は進行せず））、＃６（前記「２）機能化されたグラフェンの製造方法」で製造した機能化されたグラフェンにおいて、水で洗浄することを省略して製造したグラフェン）の計６つのサンプルをＴＯＦ−ＳＩＭＳ（Ｔｉｍｅ−ｏｆ−Ｆｌｉｇｈｔ  Ｓｅｃｏｎｄａｒｙ  Ｉｏｎ  Ｍａｓｓ  Ｓｐｅｃｔｒｏｍｅｔｒｙ）で分析し、その結果を図６に示した。
【００５６】
ＴＯＦ−ＳＩＭＳで、Ｐｒｉｍａｒｙ  ｉｏｎでサンプルの表面を叩くと、相対的に弱い結合をなしている部分が検出器で検出される。図６に示されるように、＃３に存在するＣ８Ｈ７ＳＯ３が多くサンプルから検出されるが、＃２の場合、検出される量がわずかであることを確認できる。したがって、本願発明による機能化されたグラフェンは、グラフェンとＳＳとが強い結合をしていることを確認できる。
【００５７】
実施例２：アクリル酸ナトリウムを用いたグラフェンの機能化
１）アクリル酸ナトリウムのＴＧＡおよびＤＳＣ分析
アクリル酸ナトリウム（ｓｏｄｉｕｍ  ａｃｒｙｌａｔｅ；以下、「ＳＡ」という）の熱処理温度を決定するために、ＳＡをそれぞれ窒素雰囲気下で常温から９００℃まで温度を上げた時のＴＧＡおよびＤＳＣデータを測定して、図７に示した。
【００５８】
図７に示されるように、約３００℃で発熱反応が起こることが確認された。したがって、以下、グラフェンとの熱処理温度を３００℃にした。
【００５９】
２）機能化されたグラフェンの製造
グラフェン０．２５ｇおよびＳＡ１．０ｇを水２０ｍＬとともに混合した。前記混合物を乾燥させて水を除去した。ｔｕｂｅ  ｆｕｒｎａｃｅで１５０℃、２００℃、２５０℃、および３００℃でそれぞれ１０分間熱処理した。それぞれの生成物を水で洗浄した後、ろ過して機能化されたグラフェンを製造した。
【００６０】
また、グラフェン０．５ｇおよびＳＡ１．０ｇを水２０ｍＬとともに混合した。前記混合物を乾燥させて水を除去した。ｔｕｂｅ  ｆｕｒｎａｃｅで１５０℃（１０分）、２００℃（１０分）、２５０℃（１０分）、３００℃（１０分）、および３００℃（２時間）で熱処理した。それぞれの生成物を水で洗浄した後、ろ過して機能化されたグラフェンを製造した。
【００６１】
３）分散性評価
前記製造した機能化されたグラフェンを１．５ｍｇ／ｍＬの濃度で水、エタノール、およびメタノールにそれぞれ添加して分散させた後、３時間経過後に沈殿の有無を確認して、その結果を図８に示した。
【００６２】
前記図８に示されるように、３時間経過後も沈殿がほとんど発生しなかった。
【００６３】
実施例３：マレイン酸ナトリウム塩を用いたグラフェンの機能化
１）機能化されたグラフェンの製造
グラフェン０．５ｇおよびマレイン酸ナトリウム塩（ｍａｌｅｉｃ  ａｃｉｄ  ｓｏｄｉｕｍ  ｓａｌｔ；以下、「ＭＡ」という）１．０ｇを水２０ｍＬとともに混合した。前記混合物を乾燥させて水を除去した。ｔｕｂｅ  ｆｕｒｎａｃｅで３００℃で１０分間熱処理した。生成物を水で洗浄した後、ろ過して機能化されたグラフェン（Ａ）を製造した。
【００６４】
また、グラフェン０．５ｇおよびＭＡ１．０ｇを水２０ｍＬとともに混合した。前記混合物を乾燥させて水を除去した。ｔｕｂｅ  ｆｕｒｎａｃｅで３００℃で２０時間熱処理した。生成物を水で洗浄した後、ろ過して機能化されたグラフェン（Ｂ）を製造した。
【００６５】
２）分散性評価
前記製造した機能化されたグラフェンを、それぞれを１．５ｍｇ／ｍＬの濃度で水にそれぞれ添加して分散させた後、時間の経過に伴う沈殿の有無を確認して、その結果を図９に示した。
【００６６】
前記図９に示されるように、１時間経過後に（Ａ）は一部沈殿が発生したが、熱処理時間がさらに長い（Ｂ）の場合に分散安定性に優れ、これは、熱処理時間に応じてグラフェンとの反応程度が高くなることを意味する。
【００６７】
また、前記製造した機能化されたグラフェン（Ｂ）を、それぞれを１．５ｍｇ／ｍＬの濃度でエタノール、アセトン、ＴＨＦ、ＮＭＰ、およびトルエンにそれぞれ添加して分散させた後、時間の経過に伴う沈殿の有無を確認して、その結果を図１０に示した。
【００６８】
図１０に示されるように、大部分の溶媒で分散性に優れ、特に、エタノールとＮＭＰにおける分散性に優れていた。
【図１】
2019520453.tif 000007
【図２】
2019520453.tif 000008
【図３】
2019520453.tif 000009
【図４】
2019520453.tif 000010
【図５Ａ】
2019520453.tif 000011
【図５Ｂ】
2019520453.tif 000012
【図６ａ】
2019520453.tif 000013
【図６ｂ】
2019520453.tif 000014
【図７】
2019520453.tif 000015
【図８（ａ）】
2019520453.tif 000016
【図８（ｂ）】
2019520453.tif 000017
【図９】
2019520453.tif 000018
【図１０】
2019520453.tif 000019
【国際調査報告】
2019520453.tif 000020
2019520453.tif 000021
2019520453.tif 000022
2019520453.tif 000023